(57)【特許請求の範囲】
【請求項１】
一般式（１）：
【化１】
0005565814.tif 000006
（式中、R1、R2、R3、R4、R5、及びR6は、同一又は相異なって、それぞれ、水素原子、低級アルキル基又はハロゲン原子を示すか、或いは、R1とR2、及びR3とR4のいずれか一つの組み合わせ、又は両方の組み合わせは、互いに結合して、これらが結合する炭素原子と共に、芳香族環を形成してもよい。）で表される１，４，５，８−アントラセンテトロン化合物を有効成分とする非水系二次電池用正極活物質。
【請求項２】
一般式（１）で表される化合物が、一般式（２）：
【化２】
0005565814.tif 000007
（式中、R5〜R14は、同一又は相異なって、それぞれ、水素原子、低級アルキル基又はハロゲン原子である。）で表される５,７,１２,１４-ペンタセンテトロン化合物である、請求項１に記載の非水系二次電池用正極活物質。
【請求項３】
請求項１又は２に記載の正極活物質を構成要素として含む非水系二次電池。
【請求項４】
固体電解質からなるセパレーターを構成要素として含む請求項３に記載の非水系二次電池。
【発明の詳細な説明】
【技術分野】
【０００１】
本発明は、リチウムイオン二次電池などの非水系二次電池用正極活物質、及び該活物質を用いる非水系二次電池に関する。
【背景技術】
【０００２】
リチウム二次電池は、さまざまな電源に用いられており、特に、近年は電気自動車への適用が検討され、より高エネルギー密度で安全な電池材料が求められている。
【０００３】
現在、リチウム二次電池では、正極材料(活物質)としては、コバルト酸リチウム（ＬｉＣｏＯ２）に代表される希少重金属を含む無機系材料が用いられており、負極材料としてはグラファイト等の炭素材料が用いられている。しかしながら、正極に使われている希少重金属を用いた無機系材料は、資源的制約がある上に環境への負荷も懸念されている。
【０００４】
このため、より環境負荷の小さい材料として、酸化還元活性を示す有機系材料が着目されている。その候補の一つに、２電子移動型の酸化還元反応を示すことが知られている１，４−ベンゾキノン類が挙げられる。この材料は高容量化の可能性があるため、多くの研究がなされている（下記非特許文献１〜３参照）。
【０００５】
しかしながら、１，４−ベンゾキノンそのものは昇華性が高く電極にしにくいため、電極内へ何らかの手法を用いて固定化させる必要がある。１，４−ベンゾキノンの高分子化は最も多く検討されている手法であるが、実際に報告されている高分子化された材料の放電容量は理論値の半分程度であり、十分な実質エネルギー密度は得られていない。
【０００６】
一方、低分子状態の材料としては、共役系を発達させた９，１０−アントラキノンの電池特性が報告されている（下記非特許文献４参照）。しかしながら、この材料は、重量当たりの反応サイトが少ないため容量が小さく、サイクル特性も不十分である。これは、９，１０−アントラキノンは分子量が小さく、充放電中に電解液中へ溶解しやすいことが原因と考えられる。
【先行技術文献】
【非特許文献】
【０００７】
【非特許文献１】J.S. Foos, S.M. Erker, L.M. Rembetsy, J. Electrochem. Soc. 133 (1986) pp.836-841.
【非特許文献２】T.L. Gall, H.R. Reiman, M. Grossel, J.R. Owen, J. Power Sources 119-121 (2003) pp.316-320.
【非特許文献３】J.F. Xiang, C.X. Chang, M. Li, S.M. Wu, L.J. Yuan, J.T. Sun, Cryst. Growth Des. 8 (2008) pp.280-282.
【非特許文献４】Z. Song, H. Zhan, Y. Zhou, Chem. Commun. 4 (2009) 448-450.
【発明の概要】
【発明が解決しようとする課題】
【０００８】
本発明は、上記した従来技術の現状に鑑みてなされたものであり、その主な目的は、環境負荷の小さい有機系化合物からなり、高いエネルギー密度と優れたサイクル特性を有する非水系二次電池用の正極活物質として有用な新規な材料を提供することである。
【課題を解決するための手段】
【０００９】
本発明者は、上記した目的を達成すべく鋭意研究を重ねてきた。その結果、分子量が大きく、重量あたりの反応サイトが多い１，４，５，８−アントラセンテトロン誘導体に着目して実験を重ねた結果、該誘導体は、４電子反応に由来すると思われる高い放電容量を有し、且つ良好なサイクル特性を有することを見出し、ここに本発明を完成するに至った。
【００１０】
即ち、本発明は、下記の非水系二次電池用正極活物質及び非水系二次電池を提供するものである。
１．一般式（１）：
【００１１】
【化１】
0005565814.tif 000002
【００１２】
（式中、R1、R2、R3、R4、R5、及びR6は、同一又は相異なって、それぞれ、水素原子、低級アルキル基又はハロゲン原子を示すか、或いは、R1とR2、及びR3とR4のいずれか一つの組み合わせ、又は両方の組み合わせは、互いに結合して、これらが結合する炭素原子と共に、置換基を有することのある芳香族環を形成してもよい。）で表される１，４，５，８−アントラセンテトロン化合物を有効成分とする非水系二次電池用正極活物質。
２．  一般式（１）で表される化合物が、一般式（２）：
【００１３】
【化２】
0005565814.tif 000003
【００１４】
（式中、R5〜R14は、同一又は相異なって、それぞれ、水素原子、低級アルキル基又はハロゲン原子である。）で表される５,７,１２,１４-ペンタセンテトロン化合物である、上記項１に記載の非水系二次電池用正極活物質。
３．  上記項１又は２に記載の正極活物質を構成要素として含む非水系二次電池。
４．  固体電解質からなるセパレーターを構成要素として含む上記項３に記載の非水系二次電池。
【００１５】
以下、本発明の非水系二次電池用正極活物質について詳細に説明する。
本発明の非水系二次電池用正極活物質は、下記一般式（１）：
【００１６】
【化３】
0005565814.tif 000004
【００１７】
（式中、R1、R2、R3、R4、R5、及びR6は、同一又は相異なって、それぞれ、水素原子、低級アルキル基又はハロゲン原子を示すか、或いは、R1とR2、及びR3とR4のいずれか一つの組み合わせ、又は両方の組み合わせは、互いに結合して、これらが結合する炭素原子と共に、置換基を有することのある芳香族環を形成してもよい。）で表される１，４，５，８−アントラセンテトロン化合物を有効成分とするものである。
【００１８】
上記一般式（１）で表される１，４，５，８−アントラセンテトロン化合物は、分子量が大きく、かつ重量あたりの反応サイトが多い化合物であり、４電子反応に由来する高い放電容量を示し、サイクル特性も良好である。例えば、上記一般式（１）において、R１〜R６が全て水素原子である１，４，５，８−アントラセンテトロンは、理論容量が４５０ｍＡｈ/ｇであり、既存のリチウム二次電池用正極材料であるコバルト酸リチウムの１４０ｍＡｈ/ｇに比べ、３倍以上の値である。
【００１９】
上記一般式（１）において、アルキル基としては、メチル、エチル、イソプロピル、ｎ−プロピル、ｔ−ブチル、ｓｅｃ−ブチル、ｎ−ブチル、イソブチル、ｎ−ペンチルなどの炭素数１〜５程度の直鎖状又は分岐鎖状の低級アルキル基が好ましい。また、ハロゲン原子としては、フッ素、塩素、臭素などが好ましい。
【００２０】
また、R1とR2、及びR3とR4のいずれか一つの組み合わせ、又は両方の組み合わせが互いに結合して、これらが結合する炭素原子と共に形成される、置換基を有することのある芳香族環としては、置換基を有することのあるフェニル基などを例示できる。この場合、芳香族環の置換基の具体例としては、低級アルキル基、ハロゲン原子などを例示できる。これらの置換基の置換位置及び置換数は任意である。これらの低級アルキル基及びハロゲン原子の具体例は、上記したR1〜R6で表される低級アルキル基及びハロゲン原子と同様である。
【００２１】
R1とR2、及びR3とR4の両方の組み合わせが互いに結合して、これらが結合する炭素原子と共に、置換基を有することのある芳香族環が形成された化合物の内で、置換基を有することのあるフェニル環が形成された化合物の例としては、下記一般式（２）で表される５,７,１２,１４-ペンタセンテトロン化合物を例示できる。
【００２２】
【化４】
0005565814.tif 000005
【００２３】
上記一般式（２）において、R5〜R14は、同一又は相異なって、それぞれ、水素原子、低級アルキル基又はハロゲン原子である。これらの内で、低級アルキル基又はハロゲン原子の具体例は、上記一般式（１）におけるR1〜R6で表される低級アルキル基及びハロゲン原子と同様である。
【００２４】
特に、上記一般式（２）で表される化合物は、充放電中に電解液中への溶出が少なく、優れたサイクル特性を有する材料である。これは、一般式（２）で表される化合物は、π共役系が発達しており、分子間に働くπ-π相互作用が強いために、有機溶媒への溶解度が低く、充放電に伴う有機電解液への溶出が抑えられていることが主要な要因と考えられる。
【００２５】
上記した一般式（１）で表される１，４，５，８−アントラセンテトロン化合物は、公知化合物又はこれに類似するものであり、例えば、対応するベンゾシクロブテノール誘導体を原料として、“ J. E. Almlof, M. W. Feyereisen, T. H. Jozefiak, L. L. Miller, J. Am. Chem. Soc., 1990, 112, pp 1206-1214.”、“ R. M. Cory, C. L. McPhail, A. J. Dikmans, Tetrahed. Lett., 1993, 34, pp 7533-7536”などに記載されている方法に従って得ることができる。また、上記した５,７,１２,１４-ペンタセンテトロンは、ベンゾシクロブテノール誘導体を原料として、“I. Baxter, D. W. Cameron, R. B. Titman, J. Chem. Soc. C, 1971, pp 1253-1256.”に記載されている方法に従って得ることができ、また、市販品として容易に入手できる化合物である。
【００２６】
上記した一般式（１）で表される１，４，５，８−アントラセンテトロン化合物を正極活物質とする非水系二次電池は、公知の手法により製造することができる。
【００２７】
例えば、リチウムイオン二次電池について説明すると、該１，４，５，８−アントラセンテトロン化合物を正極活物質として使用し、負極活物質として、公知の材料である金属リチウム、リチウムをドープした炭素系材料(活性炭、黒鉛)などを使用し、電解液としては、例えば、エチレンカーボネート：EC、ジメチルカーボネート:DMCなどの溶媒に過塩素酸リチウム：LiClO4、六フッ化リン酸リチウム：LiPF6などのリチウム塩を溶解させた公知の電解液を使用し、さらにその他の公知の電池構成要素を使用して、常法に従ってリチウムイオン二次電池を組立てればよい。
【００２８】
このような構造を有する非水系二次電池において、セパレーターとして固体電解質を用いることによって、電解液に溶解した正極活物質の負極への移動を抑制してサイクル特性が大きく向上させることができる。従って、一般式（１）で表される１，４，５，８−アントラセンテトロン化合物を正極活物質として用い、且つ、セパレーターとして固体電解質を用いることによって、十分な充放電容量を有し、且つサイクル特性が非常に良好な非水系二次電池を得ることができる。
【００２９】
このような固体電解質としては、例えば、リチウムイオン二次電池では、リチウムイオンに対する良好な伝導性を有し、使用する電解液に対して安定であって、電解液に溶解した活物質の移動を防止できるものであれば、特に限定なく使用できる。その具体例としては、例えば、窒化リチウム、シリコン、チオリシコン、硫化物ガラス等のイオン伝導性セラミックスや、ポリエチレンオキシド等をベースとした高分子電解質等を挙げることができる。
【発明の効果】
【００３０】
本発明の非水系二次電池用正極活物質の有効成分である、一般式（１）で表される１，４，５，８−アントラセンテトロン化合物は、４電子反応に由来する高い放電容量を有し、電解液中への溶出が少ないために、良好なサイクル特性を示す材料である。更に、該正極活物質は、重金属を含まない有機化合物からなるものであり、環境負荷の少ない材料である。
【００３１】
このため、該１，４，５，８−アントラセンテトロン化合物を正極活物質として用いることによって、高い充放電容量を有し、サイクル特性が良好であり、且つ、環境負荷の低減された、優れた性能を有する非水系二次電池を作製することが可能となる。
【図面の簡単な説明】
【００３２】
【図１】実施例１で測定した初期放電容量を示すグラフ。
【図２】実施例１で測定したサイクル特性を示すグラフ。
【発明を実施するための形態】
【００３３】
以下、実施例を挙げて本発明を更に詳細に説明する。
実施例１
正極活物質として５，７，１２，１４-ペンタセンテトロン（東京化成工業（株））を用い、これに導電助剤としてのアセチレンブラックと結着剤としてのＰＴＦＥを、活物質：導電助剤：結着剤（重量比）＝４：５：１の割合で混合して、厚さ９０μｍのシートを作製し、アルミニウムメッシュ（厚さ：１１０μｍ）に圧着することによって、正極を作製した。これを正極材料として用い、負極材料としてリチウム箔、電解液としてリチウムビス（ペンタフルオロエタンスルホニル）イミド／ダイグライム（１．０ｍｏｌ／Ｌ）もしくはリチウムビス（ペンタフルオロエタンスルホニル）イミド／テトラグライム（２．８ｍｏｌ／Ｌ）、セパレーターとしてガラスフィルターを用いて試験用コイン型電池を作製した。
【００３４】
この電池について、３０℃の雰囲気下、２０ｍＡ／ｇの電流密度で、１．５−３．０Ｖ（ｖｓ．Ｌｉ+／Ｌｉ）の電位範囲で充放電試験を行った。図１に初期放電曲線を示す。
【００３５】
図１から明らかなように、この放電曲線は２．６Ｖ（ｖｓ．Ｌｉ+／Ｌｉ）、２．３Ｖ（ｖｓ．Ｌｉ+／Ｌｉ）及び１．８Ｖ（ｖｓ．Ｌｉ+／Ｌｉ）の電位に３つの平坦部位を有しており、多電子反応であることを反映している。また、初期放電容量は、３１５ｍＡｈ／ｇであり、４電子反応を想定した理論容量の３１７ｍＡｈ／ｇに近い値であり、通常のリチウムイオン電池の正極材料のコバルト酸リチウムの１４０ｍＡｈ／ｇと比べると倍以上の高い放電容量を有するものであった。
【００３６】
図２は、この電池の放電容量のサイクル変化を示すグラフである。図２には、５，７，１２，１４-ペンタセンテトロンに代えて９，１０−アントラキノンを正極活物質として用いた電池についてのサイクル特性も示す。
【００３７】
図２から明らかなように、５，７，１２，１４-ペンタセンテトロンを正極活物質とする電池は、充放電を繰り返した場合であっても容量低下が小さく、５０サイクル後でも２００ｍＡｈ／g程度の容量を維持し、優れたサイクル特性を有するものであった。これに対して、９，１０−アントラキノンを正極活物質とする電池は、サイクルの経過とともに放電容量が徐々に低下した。これは、５，７，１２，１４-ペンタセンテトロンは、９，１０−アントラキノンと比較してπ共役系が発達しており、分子間に働くπ-π相互作用が強く、有機溶媒への溶解度が低いため、充放電に伴う有機電解液への溶出が抑制されており、これによりサイクル特性が向上したものと考えられる。
【図１】
0005565814.tif 000008
【図２】
0005565814.tif 000009